(57)【要約】【課題】シリコーン化合物の塗布性が良好であり、かつ、不燃性や低毒性の性質を有し、取り扱いが極めて容易なシリコーン化合物用溶剤組成物を提供すること。【解決手段】１−クロロ−３，３，３−トリフルオロプロペンを含むシリコーン化合物用溶剤、もしくは（Ａ）１−クロロ−３，３，３−トリフルオロプロペン、と、（Ｂ）１，１，２，２−テトラフルオロ−１−メトキシエタン、１，１，１，３，３−ペンタフルオロブタン、及び、１，１，２，２−テトラフルオロ−１−（２，２，２−トリフルオロエトキシ）エタンからなる群より選ばれる少なくとも１種からなる化合物を含む、シリコーン化合物用溶剤組成物を用いる。【選択図】なし【特許請求の範囲】
【請求項１】
１−クロロ−３，３，３−トリフルオロプロペンを含むシリコーン化合物用溶剤。
【請求項２】
（Ａ）１−クロロ−３，３，３−トリフルオロプロペン、と、（Ｂ）１，１，２，２−テトラフルオロ−１−メトキシエタン、１，１，１，３，３−ペンタフルオロブタン、及び、１，１，２，２−テトラフルオロ−１−（２，２，２−トリフルオロエトキシ）エタンからなる群より選ばれる少なくとも１種からなる化合物を含む、シリコーン化合物用溶剤組成物。
【請求項３】
１−クロロ−３，３，３−トリフルオロプロペン４０〜８０質量％と１，１，２，２−テトラフルオロ−１−メトキシエタン６０〜２０質量％からなる、請求項２に記載のシリコーン化合物用溶剤組成物。
【請求項４】
１−クロロ−３，３，３−トリフルオロプロペン６０〜８０質量％と１，１，１，３，３−ペンタフルオロブタン４０〜２０質量％からなる、請求項２に記載のシリコーン化合物用溶剤組成物。
【請求項５】
１−クロロ−３，３，３−トリフルオロプロペン７０〜８０質量％と１，１，２，２−テトラフルオロ−１−（２，２，２−トリフルオロエトキシ）エタン３０〜２０質量％からなる、請求項２に記載のシリコーン化合物用溶剤組成物。
【請求項６】
シリコーン化合物と、請求項１乃至請求項５の何れかに記載のシリコーン化合物用溶剤組成物とを含有するシリコーン化合物塗布溶液。
【請求項７】
前記シリコーン化合物が、ストレートシリコーンであることを特徴とする請求項６に記載のシリコーン化合物塗布溶液。
【請求項８】
請求項６又は請求項７に記載のシリコーン化合物塗布溶液を物品表面に塗布し、前記塗布溶液中のシリコーン化合物用溶剤組成物を蒸発除去することにより、物品表面にシリコーン化合物の被膜を形成させることを特徴とする、シリコーン化合物の塗布方法。
【請求項９】
物品が金属又は樹脂であることを特徴とする請求項８に記載のシリコーン化合物の塗布方法。
【発明の詳細な説明】
【技術分野】
【０００１】
本発明は、シリコーン化合物の溶解、希釈に用いる溶剤組成物に関する。
【背景技術】
【０００２】
従来、シリコーン化合物の希釈溶剤としては、不燃性であり、化学的および熱的安定性に優れることから、ジクロロペンタフルオロプロパン（Ｒ２２５）、１，１−ジクロロ−１−フルオロエタン（Ｒ１４１ｂ）等のハイドロクロロフルオロカーボン（ＨＣＦＣ）類が広く使用されてきたが、ＨＣＦＣ類は、塩素を含むということもあり、オゾン破壊係数（ＯＤＰ）が大きく地球環境への影響が懸念されるため、将来全廃されることになっている。
【０００３】
近年、ＨＣＦＣ類に代わる溶剤の一つとして、ハイドロフルオロカーボン（ＨＦＣ）類やハイドロフルオロエーテル（ＨＦＥ）類の使用や開発が進められている。ＨＦＣ類やＨＦＥ類は、不燃性であり、化学的、熱的安定性および乾燥性に優れ、オゾン破壊係数がない等の利点を有する。
【０００４】
しかしながら、ＨＦＣ類やＨＦＥ類はシリコーン系化合物の溶解性が十分でないため、これまで、シリコーン化合物との溶解性を向上させるために、各種有機系溶媒を添加する方法が検討されてきている。
【０００５】
例えば、ＨＦＥ類とシリコーン化合物の相溶性を向上させるために、ヘキサメチルジシロキサンを４〜３０質量％添加する方法（特許文献１）、ノルマルへキサンなどの炭化水素類やアルコール類などを１５〜６０質量％添加する方法（特許文献２）が開示されている。
【先行技術文献】
【特許文献】
【０００６】
【特許文献１】特開２００６−２７４１７３号公報
【特許文献２】特開２００７−３３２３０１号公報
【発明の概要】
【発明が解決しようとする課題】
【０００７】
シリコーン化合物を金属や樹脂などの各種物品にコーティングする場合、溶剤中のシリコーン化合物の濃度を所定の濃度に調整したものを使用するが、各種物品毎にシリコーン化合物の濃度を調整する必要がある。
【０００８】
特許文献１に記載の方法では、添加するヘキサメチルジシロキサンの含有割合が少なくなると、シリコーン化合物の溶解性が小さくなり、ヘキサメチルジシロキサンの含有割合が多くなると、溶剤組成物の粘度が高くなりシリコーン化合物の塗布性が悪くなることや、引火点が低くなることなどから取り扱いが容易でない。
【０００９】
同様に、特許文献２に記載の方法においても、添加する炭化水素類やアルコール類の含有割合を多くすると、引火点の問題から取り扱いが難しく、安全に取り扱うための対策が必要となる。例えば、特許文献２に記載の方法では、ヘキサンを１５〜６０質量％添加する必要があり、引火性の問題点が懸念される。
【００１０】
このように、ＨＦＥ類は環境への悪影響が少ないシリコーン化合物に対する溶剤として検討されているが、ＨＦＥ類とシリコーン化合物との相溶性が十分でないため、使用目的（例えば、使用するシリコーン化合物濃度を調整する等）によって、各種有機溶媒を添加する必要があり、それによって、シリコーン化合物の塗布性の悪化や引火性など、安全面の観点において、取り扱いが容易ではないという問題点があった。
【００１１】
また、シリコーン化合物を溶解する溶剤としては、シリコーン化合物を塗布する際の塗布性や乾燥性などから、沸点が低すぎると、溶剤が蒸発しやすいため、塗布しにくい。一方、沸点が高すぎると、溶剤を蒸発させるために、高温に加熱する必要があり、シリコーン化合物を塗布する物品に変形や損傷を与えてしまう場合がある。そのため、沸点ができるだけ常温に近く、取り扱いが容易なシリコーン化合物の溶剤が望まれている。
【００１２】
本発明は、上記の問題点に鑑みてなされたものであり、シリコーン化合物の塗布性が良好であり、かつ、不燃性や低毒性の性質を有し、取り扱いが極めて容易なシリコーン化合物用溶剤組成物を提供することを課題とする。
【課題を解決するための手段】
【００１３】
本発明者らは、前記課題を解決すべく鋭意検討を重ねた結果、シリコーン化合物に対する溶剤として、含フッ素不飽和炭化水素である１−クロロ−３，３，３−トリフルオロプロペンを用いることによって、上記課題を解決するに至った。
【００１４】
これまで、１−クロロ−３，３，３−トリフルオロプロペンをシリコーン化合物に対する溶剤として使用することは報告されていなかった。
【００１５】
すなわち、本発明は、以下の［発明１］〜［発明９］に記載した発明を提供する。
【００１６】
［発明１］１−クロロ−３，３，３−トリフルオロプロペンを含むシリコーン化合物用溶剤。
【００１７】
［発明２］（Ａ）１−クロロ−３，３，３−トリフルオロプロペン、と、（Ｂ）１，１，２，２−テトラフルオロ−１−メトキシエタン、１，１，１，３，３−ペンタフルオロブタン、及び、１，１，２，２−テトラフルオロ−１−（２，２，２−トリフルオロエトキシ）エタンからなる群より選ばれる少なくとも１種からなる化合物を含む、シリコーン化合物用溶剤組成物。
【００１８】
［発明３］１−クロロ−３，３，３−トリフルオロプロペン４０〜８０質量％と１，１，２，２−テトラフルオロ−１−メトキシエタン６０〜２０質量％からなる発明２に記載のシリコーン化合物用溶剤組成物。
【００１９】
［発明４］１−クロロ−３，３，３−トリフルオロプロペン６０〜８０質量％と１，１，１，３，３−ペンタフルオロブタン４０〜２０質量％からなる発明２に記載のシリコーン化合物用溶剤組成物。
【００２０】
［発明５］１−クロロ−３，３，３−トリフルオロプロペン７０〜８０質量％と１，１，２，２−テトラフルオロ−１−（２，２，２−トリフルオロエトキシ）エタン３０〜２０質量％からなる、発明２に記載のシリコーン化合物用溶剤組成物。
【００２１】
［発明６］シリコーン化合物と、発明１乃至発明５の何れかに記載のシリコーン化合物用溶剤組成物とを含有するシリコーン化合物塗布溶液。
【００２２】
［発明７］前記シリコーン化合物が、ストレートシリコーンであることを特徴とする発明６に記載のシリコーン化合物塗布溶液。
【００２３】
［発明８］発明６又は発明７に記載のシリコーン化合物塗布溶液を物品表面に塗布し、前記塗布溶液中のシリコーン化合物用溶剤組成物を蒸発除去することにより、物品表面にシリコーン化合物の被膜を形成させることを特徴とする、シリコーン化合物の塗布方法。
【００２４】
［発明９］物品が金属又は樹脂であることを特徴とする発明８に記載のシリコーン化合物の塗布方法。
【発明の効果】
【００２５】
本発明の溶剤組成物では、シリコーン化合物に対する溶解性が高く、乾燥性に優れ、かつ、不燃性や低毒性の性質を有する１−クロロ−３，３，３−トリフルオロプロペンをシリコーン化合物用溶剤として用いる。そのため、可燃性等の問題が懸念される有機系溶媒を添加することなく、シリコーン化合物の塗布性が良好であり、かつ、不燃性や低毒性の性質を有し、取り扱いが極めて容易なシリコーン化合物用溶剤組成物を提供することが可能となる。
【００２６】
さらに、１−クロロ−３，３，３−トリフルオロプロペンは、シス体（Ｚ体）およびトランス体（Ｅ体）ともに、沸点が常温に近い。そのため、本発明の溶剤組成物は、シリコーン化合物を溶解し、シリコーン化合物を塗布し乾燥する際の取り扱いが非常に容易であるという特徴を有する。
【００２７】
さらに、１−クロロ−３，３，３−トリフルオロプロペンは、オゾン破壊係数（ОＤＰ）や地球温暖化係数（ＧＷＰ）が著しく小さいという性質を持つため、本発明の溶剤組成物は、地球温暖化係数が小さく、かつ、温室効果の小さい特徴を有する。
【発明を実施するための形態】
【００２８】
＜シリコーン化合物用溶剤組成物＞
本発明のシリコーン化合物用溶剤組成物は、１−クロロ−３，３，３−トリフルオロプロペンを含むものである。
【００２９】
以下、本発明について詳細に説明する。
【００３０】
（１−クロロ−３，３，３−トリフルオロプロペン）
含フッ素不飽和炭化水素の一つである１−クロロ−３，３，３−トリフルオロプロペンは、二重結合を有するため、大気中のＯＨラジカルとの反応性が大きく、オゾン破壊係数（ＯＤＰ）や地球温暖化係数（ＧＷＰ）が著しく小さくなる。また、１−クロロ−３，３，３−トリフルオロプロペンは不燃性であり、不燃性かつ低ＧＷＰの特性を有する組成物である。
【００３１】
本発明で用いる１−クロロ−３，３，３−トリフルオロプロペンは、文献記載の公知化合物であり、例えば、３，３，３−トリフルオロプロピンへの塩化水素の付加反応、または、３−クロロ−１，１，１−トリフルオロ−３−ヨードプロパンの水酸化カリウムによる脱ヨウ化水素反応などで製造することができる。
【００３２】
さらに、本発明で用いられる１−クロロ−３，３，３−トリフルオロプロペンは、１，１，１，３，３−ペンタクロロプロパンをクロム触媒による気相フッ素化反応あるいは無触媒で液相フッ素化反応を行うことによっても得ることができる。
【００３３】
１−クロロ−３，３，３−トリフルオロプロペンは、置換基の種類により、立体異性体としてシス体（Ｚ体）及びトランス体（Ｅ体）が存在するが、両者の異性体は、蒸留により分離、精製することができる。なお、シス体（Ｚ体）の沸点は３９．０℃であり、トランス体（Ｅ体）の沸点は２１．０℃である。
【００３４】
なお、これらの立体異性体は特に制限はなく、トランス体（Ｅ体）、シス体（Ｚ体）の何れか一方、もしくは混合物を使用することができる。
【００３５】
（他の溶剤組成物）
本発明において、シリコーン化合物を溶解させる溶剤として、１−クロロ−３，３，３−トリフルオロプロペンを単独でも使用できるが、用途によって、１−クロロ−３，３，３−トリフルオロプロペンに他の溶剤を添加することもできる。
【００３６】
本願発明で用いる１−クロロ−３，３，３−トリフルオロプロペンは、それ自身溶解能力が非常に高く好ましい溶剤であるが、１−クロロ−３，３，３−トリフルオロプロペン単独で用いる場合、樹脂部材に損傷を与えてしまうことがある。そのため、溶解能力の調整を目的とし、シリコーン化合物を塗布する物品の種類に応じ、１−クロロ−３，３，３−トリフルオロプロペンに対し、１，１，２，２−テトラフルオロ−１−メトキシエタン（ＨＦＥ−２５４ｐｃ）や１，１，１，３，３−ペンタフルオロブタン（ＨＦＣ−３６５ｍｆｃ）、１，１，２，２−テトラフルオロ−１−（２，２，２−トリフルオロエトキシ）エタン（ＨＦＥ−３４７ｐｃ−ｆ）、メチルノナフルオロイソブチルエーテル（ＨＦＥ−７１００）などを混合することが好ましい。
【００３７】
上記に例示した溶剤を、１−クロロ−３，３，３−トリフルオロプロペンに混合する場合に適用できる樹脂部材としては、例えば、フェノール樹脂、エポキシ樹脂、ポリウレタン、などの熱硬化性樹脂、ポリエチレン（ＰＥ）、ポリプロピレン（ＰＰ）、ポリ塩化ビニル(ＰＶＣ)、ポリテトラフルオロエチレン（ＰＴＦＥ）、アクリル樹脂（ＰＭＭＡ）、ポリカーボネート（ＰＣ）、ポリアミド（ＰＡ）、ポリブチレンテレフタラート（ＰＢＴ）、ポリエチレンテレフタラート（ＰＥＴ）などの熱可塑性樹脂、テトラフルオロエチレン・エチレン共重合体（ＥＴＦＥ）、テトラフルオロエチレン・ヘキサフルオロプロピレン共重合体（ＦＥＰ）などのフッ素樹脂が挙げられる。また、ゴム部材としては、例えば、ニトリルゴム（ＮＢＲ）、スチレン−ブタジエンゴム（ＳＢＲ）、エチレン−プロピレン−ジエンゴム（ＥＰＤＭ）、クロロプレンゴム（ＣＲ）、シリコンゴム、ウレタンゴムなどの合成ゴム、または、天然ゴムなどが挙げられる。
【００３８】
樹脂部材またはゴム部材からなる物品にシリコーン化合物をコーティングする場合には、１−クロロ−３，３，３−トリフルオロプロペンに対し、上記に例示した溶剤を添加することで、樹脂部材またはゴム部材からなる物品に対する損傷を与えることなくシリコーン化合物を表面に塗布することができる。なお、上記に例示した溶剤を１種類、又は２種類以上を混合させることができる。
【００３９】
次に、具体的な溶剤組成物における各成分の好ましい組成比について説明する。
【００４０】
各成分の好ましい組成物比は、シリコーン化合物の溶解性とシリコーン化合物溶剤組成物の取り扱いやすさ（引火性など）を考慮して調整されることが好ましい。
【００４１】
１，１，２，２−テトラフルオロ−１−メトキシエタン（ＨＦＥ−２５４ｐｃ）を混合する場合は、混合割合として、それぞれ１−クロロ−３，３，３−トリフルオロプロペンを４０〜８０質量％、１，１，２，２−テトラフルオロ−１−メトキシエタン（ＨＦＥ−２５４ｐｃ）を６０〜２０質量％にすることが好ましい（後述の実施例２、３参照）。
【００４２】
なお、混合する割合については、１−クロロ−３，３，３−トリフルオロプロペンの混合割合を８０質量％より大きくすると、アクリルやポリカーボネートなどの樹脂部材に損傷を及ぼすことがある。また、１−クロロ−３，３，３−トリフルオロプロペンの混合割合を４０質量％より小さくすると、シリコーン化合物に対する溶解性が小さくなることがある。
【００４３】
１，１，１，３，３−ペンタフルオロブタン（ＨＦＣ−３６５ｍｆｃ）を混合する場合は、混合割合として、それぞれ１−クロロ−３，３，３−トリフルオロプロペンを６０〜８０質量％、１，１，１，３，３−ペンタフルオロブタン（ＨＦＣ−３６５ｍｆｃ）を４０〜２０質量％にすることが好ましい（後述の実施例４参照）。
【００４４】
１，１，２，２−テトラフルオロ−１−（２，２，２−トリフルオロエトキシ）エタン（ＨＦＥ−３４７ｐｃ−ｆ）を混合する場合は、混合割合として、それぞれ１−クロロ−３，３，３−トリフルオロプロペンを７０〜８０質量％、１，１，２，２−テトラフルオロ−１−（２，２，２−トリフルオロエトキシ）エタン（ＨＦＥ−３４７ｐｃ−ｆ）を３０〜２０質量％にすることが好ましい（後述の実施例５参照）。
【００４５】
＜シリコーン化合物塗布溶液＞
本発明では、上述したシリコーン化合物用溶剤組成物とシリコーン化合物とを混合させることで、シリコーン化合物塗布溶液として使用する。本発明に使用されるシリコーン化合物としては、例えば、表面コーティング用に使用されている各種のシリコーンを使用することができる。
【００４６】
中でも、メチル基、フェニル基、水素原子を置換基として結合したジメチルシリコーンオイル、メチルフェニルシリコーンオイル、メチル水素シリコーンオイルなどのストレートシリコーンオイル、また、ストレートシリコーンオイルから二次的に誘導された構成部分を持つ、反応性シリコーンオイル、非反応性シリコーンオイルなどの変性シリコーンオイルなどが挙げられる。本発明のシリコーン化合物溶剤組成物は、特に、ストレートシリコーンを溶かしやすく好適である（実施例参照）。
【００４７】
また、アミノアルキルシロキサンとジメチルシロキサンとの共重合体を主成分とするもの、アミノ基含有シランとエポキシ基含有シランとの反応生成物と、シラノール基を含有するポリジオルガノシロキサンとの反応生成物を主成分とするもの、側鎖又は末端にアミノ基を含有するシリコーンとポリジオルガノシロキサンからなるシリコーン混合物、アミノ基含有アルコキシシランとエポキシ基含有アルコキシシランおよび両末端にシラノール基を有するシリコーンを反応させて得られたシリコーンと非反応性シリコーンとの混合物等が挙げられる。
【００４８】
コーティング用シリコーン溶液における本発明のシリコーン化合物の割合は０．１〜８０質量％、特には、１〜２０質量％であるのが好ましい。０．１質量％未満では、十分な膜厚のコーティング被膜が形成されにくく、８０質量％を超えると均一な膜厚のコーティング被膜が得られにくい。
【００４９】
＜塗布方法＞
本発明においては、物品表面に上述したシリコーン化合物塗布溶液を塗布し、１−クロロ−３，３，３−トリフルオロプロペン等のシリコーン化合物溶剤組成物を蒸発除去することにより、物品表面にシリコーン化合物の被膜を形成する。本発明の方法を適用できる物品としては、金属部材、樹脂部材、セラミックス部材、ガラス部材などの各種材質に適用することができ、特に、注射針の針管部や、ディスペンサー（液体定量噴出装置）のスプリングやバネ部分等に適用することが好ましい。
【００５０】
例えば、注射針の針管部などに適用する場合、シリコーン化合物を注射針の針管部に塗布する方法としては、注射針の針管部を、シリコーン化合物塗布溶液に浸漬させ、針管部の外表面に塗布した後、室温あるいは加温下に放置して溶剤組成物を蒸発させ、シリコーン化合物の被膜を形成させるディップコート法が挙げられる。
【実施例】
【００５１】
次に、本発明を、例を挙げて具体的に説明するが、これらによって本発明は限定されるものではない。
【００５２】
（シリコーン化合物の溶解性試験）
以下の方法に従い、本発明における溶剤組成物を用いてシリコーン化合物の溶解性試験を行った。
【００５３】
表１〜表５に示す溶剤組成物２０ｇをガラス製試料瓶に入れ、シリコーン化合物として、表１〜表５に示す量のシリコーンオイル（信越化学工業（株）製ストレートシリコーンオイル、品名：ＫＦ−９６−５００ＣＳ、１００質量％）をそれぞれ、０．１ｇずつ滴下して溶解性を目視確認した。なお、溶剤組成物の温度は常温（２５℃）に設定して、溶解性試験を行った。表２〜５に記載されているシリコーンオイル添加量（０．１〜８０ｇ）は、表１の０．１ｇ、１ｇ、５ｇ、３０ｇ、８０ｇを表す。
【００５４】
（塗布及び乾燥性試験）
以下の方法に従い、本発明におけるシリコーン化合物用溶剤組成物を用いてシリコーン化合物の塗布試験及び乾燥性試験を行った。表１〜表５に示すシリコーン化合物溶剤組成物とシリコーンオイルとの混合物であるシリコーン化合物塗布溶液を各種ステンレス製の金属板（ＳＵＳ）に塗布し、乾燥性を評価した。また、乾燥（自然乾燥）後の塗布膜を目視で確認し、塗布性について評価した。乾燥性および塗布性について表１〜表５に表記した。
【００５５】
［実施例１−１〜１−５及び比較例１−１］
【表１】
2011046688.tif 000002
【００５６】
表１の結果より、シス体である（Ｚ）−１−クロロ−３，３，３−トリフルオロプロペン単独の溶剤組成物に対するシリコーン化合物の溶解性は良好であり、シリコーン化合物を幅広い濃度に調製することが可能であった。また、シリコーン化合物を混合した塗布溶液の乾燥性に優れており、塗布性も良好であった。比較例１−１として、含フッ素不飽和炭化水素である、シス体の(Ｚ）−１，３，３，３−テトラフルオロプロペン(沸点、９℃)を用いてシリコーン化合物の溶解性試験を行ったところ、十分な溶解性が得られずうまく塗布することができなかった。
【００５７】
［実施例２−１〜２−２及び比較例２−１］
【表２】
2011046688.tif 000003
【００５８】
［実施例３−１〜３−３及び比較例３−１］
【表３】
2011046688.tif 000004
【００５９】
［実施例４−１〜４−２及び比較例４−１］
【表４】
2011046688.tif 000005
【００６０】
［実施例５−１及び比較例５−１］
【表５】
2011046688.tif 000006
【００６１】
例えば、表２の実施例２−１では、５つのテストサンプル（シリコーンオイル添加量：０．１ｇ、１ｇ、５ｇ、３０ｇ、８０ｇ）の全てが表２の結果を示した。同様に、その他の実施例の各々でも、５つのテストサンプルの全てが表２〜５の結果を示した。  
表２、表４〜表５の結果より、シス体である（Ｚ）−１−クロロ−３，３，３−トリフルオロプロペンに、１，１，２，２−テトラフルオロ−１−メトキシエタン（２５４ｐｃ）、１，１，１，３，３−ペンタフルオロブタン（３６５ｍｆｃ）、１，１，２，２−テトラフルオロ−１−（２，２，２−トリフルオロエトキシ）エタン（３４７ｐｃ−ｆ）など他の組成物を添加した場合においても、混合割合を調整することによって、シリコーン化合物に対して良好な溶解性を示し、乾燥性および塗布性も良好であった。
【００６２】
また、表２および表３より、１−クロロ−３，３，３−トリフルオロプロペンとして、シス体（Ｚ体）とトランス体（Ｅ体）のどちらを用いた場合でも、シリコーン化合物の溶解性、乾燥性および塗布性において良好であり、１−クロロ−３，３，３−トリフルオロプロペンのシス体とトランス体はシリコーン化合物に対して同等の溶解性を示していることが分かる。  
（引火性試験）
本発明におけるシリコーン化合物用溶剤組成物に関して、タグ密閉式引火点試験器（ＴＡＧ−Ｅ型、吉田科学器械製）を用いて、引火点の測定を行った。
【００６３】
１−クロロ−３，３，３−トリフルオロプロペンと１，１，２，２−テトラフルオロ−１−メトキシエタン（ＨＦＥ−２５４ｐｃ）のシリコーン化合物用溶剤組成物の引火点測定を行った。１−クロロ−３，３，３−トリフルオロプロペンとしては、シス体（１２３３Ｚ）、トランス体（１２３３Ｅ）の両方の場合において引火点を測定した。
【００６４】
各組成物として、それぞれ１２３３Ｚ/２５４ｐｃ＝４０/６０（質量比）、３０/７０（質量比）、２０/８０（質量比）、１５/８５（質量比）、１２３３Ｅ/２５４ｐｃ＝４０/６０（質量比）、３５/６５（質量比）、２０/８０（質量比）、参考例として２５４ｐｃ単独、の組成物を用いた。なお、引火点測定における昇温速度は、１℃/minとした。その結果を表６、７に示す。
【００６５】
表６、７の結果より、１２３３Ｚ/２５４ｐｃ＝４０/６０（質量比）、３０/７０（質量比）、および、１２３３Ｅ/２５４ｐｃ＝４０/６０（質量比）、３５/６５（質量比）の割合において、引火点は認められなかった。一方、１２３３Ｚ/２５４ｐｃ＝２０/８０（質量比）、１５/８５（質量比）および、１２３３Ｅ/２５４ｐｃ＝２０/８０（質量比）の割合において、引火点は、それぞれ、３０℃、２１℃、−６℃であった。
【００６６】
表６、表７の結果より、単独では引火点が存在する２５４ｐｃに、引火点の存在しない１−クロロ−３，３，３−トリフルオロプロペンを適切な組成比で混合することによって、引火点がなく、取り扱いが容易なシリコーン化合物用溶剤組成物として使用することが可能となることがわかる。例えば、１−クロロ−３，３，３−トリフルオロプロペンをおよそ３０質量％以上加えると、引火点がなくなることが分かる。また、引火点に関して、シス体（１２３３Ｚ）とトランス体（１２３３Ｅ）の場合において大きな差異はないことがわかる。
【表６】
2011046688.tif 000007
【表７】
2011046688.tif 000008
【００６７】
また同様に、１−クロロ−３，３，３−トリフルオロプロペンと１，１，１，３，３−ペンタフルオロブタン（３６５ｍｆｃ）のシリコーン化合物用溶剤組成物の引火点測定を行った。１−クロロ−３，３，３−トリフルオロプロペンとしては、シス体（１２３３Ｚ）の場合において引火点を測定した。
【００６８】
各組成物として、それぞれ１２３３Ｚ/３６５ｍｆｃ＝１０/９０（質量比）、５/９５（質量比）、参考例として３６５ｍｆｃ単独の組成物を用いた。なお、引火点測定における昇温速度は、１℃/minとした。その結果を表８に示す。
【００６９】
表８の結果より、１２３３Ｚ/３６５ｍｆｃ＝１０/９０（質量比）、５/９５（質量比）の割合において、引火点は認められなかった。
【００７０】
表８の結果より、１２３３Ｚと３６５ｍｆｃを混合した組成物は、引火点がほとんどなく、幅広い混合組成比において、取り扱いが非常に容易であることが分かる。１２３３Ｚを５質量％以上加えると、引火点をなくすことができることが分かる。
【表８】
2011046688.tif 000009